(57)【要約】【課題】本開示は、硫化水素の発生が抑制された硫化物固体電解質を提供することを主目的とする。【解決手段】本開示においては、Ｌｉ元素、Ｐ元素、Ｓ元素およびＮ元素を含有し、一般式：ｘＬｉ２Ｓ−ｙＰ２Ｓ５−ｚＬｉ３Ｎ（４４≦ｘ≦５４、３０≦ｙ≦３２、１６≦ｚ≦２４、ｘ＋ｙ＋ｚ＝１００）で表される組成を有する、硫化物固体電解質を提供することにより、上記課題を解決する。【選択図】図４
2019067613.tif 000002
【特許請求の範囲】
【請求項１】
Ｌｉ元素、Ｐ元素、Ｓ元素およびＮ元素を含有し、
一般式：ｘＬｉ２Ｓ−ｙＰ２Ｓ５−ｚＬｉ３Ｎ（４４≦ｘ≦５４、３０≦ｙ≦３２、１６≦ｚ≦２４、ｘ＋ｙ＋ｚ＝１００）で表される組成を有する、硫化物固体電解質。
【発明の詳細な説明】
【技術分野】
【０００１】
本開示は、硫化水素の発生が抑制された硫化物固体電解質に関する。
【背景技術】
【０００２】
近年におけるパソコン、ビデオカメラおよび携帯電話等の情報関連機器や通信機器等の急速な普及に伴い、その電源として利用される電池の開発が重要視されている。また、自動車産業界等においても、電気自動車用あるいはハイブリッド自動車用の高出力かつ高容量の電池の開発が進められている。現在、種々の電池の中でも、エネルギー密度が高いという観点から、リチウム電池が注目を浴びている。
【０００３】
現在市販されているリチウム電池は、可燃性の有機溶媒を含む電解液が使用されているため、短絡時の温度上昇を抑える安全装置の取り付けや短絡防止のための構造が必要となる。これに対し、電解液を固体電解質層に代えて、電池を全固体化したリチウム電池は、電池内に可燃性の有機溶媒を用いないので、安全装置の簡素化が図れる。
【０００４】
硫化物固体電解質は、リチウムイオン伝導性が高いため、電池の高出力化を図る上で有用であり、従来から、種々の研究がなされている。例えば、非特許文献１には、（７５−１．５ｘ）Ｌｉ２Ｓ・２５Ｐ２Ｓ５・ｘＬｉ３Ｎ（０≦ｘ≦４０）で表される硫化物固体電解質が開示されている。
【先行技術文献】
【非特許文献】
【０００５】
【非特許文献１】Akihiro Fukushima et al., “Mechanochemical synthesis of high lithium ion conducting solid electrolytes in a Li2S-P2S5-Li3N system”, Solid State Ionics 304 (2017) 85-89
【発明の概要】
【発明が解決しようとする課題】
【０００６】
硫化物固体電解質は、水と接触した場合に硫化水素が発生するおそれがある。本開示は、上記実情に鑑みてなされたものであり、硫化水素の発生が抑制された硫化物固体電解質を提供することを主目的とする。
【課題を解決するための手段】
【０００７】
上記課題を解決するために、本開示においては、Ｌｉ元素、Ｐ元素、Ｓ元素およびＮ元素を含有し、一般式：ｘＬｉ２Ｓ−ｙＰ２Ｓ５−ｚＬｉ３Ｎ（４４≦ｘ≦５４、３０≦ｙ≦３２、１６≦ｚ≦２４、ｘ＋ｙ＋ｚ＝１００）で表される組成を有する、硫化物固体電解質を提供する。
【０００８】
本開示によれば、所定の組成を有することにより、硫化水素の発生が抑制された硫化物固体電解質とすることができる。
【発明の効果】
【０００９】
本開示の硫化物固体電解質は、硫化水素の発生が抑制されているといった効果を奏する。
【図面の簡単な説明】
【００１０】
【図１】本開示の硫化物固体電解質の製造方法の一例を示す説明図である。
【図２】本開示のリチウム固体電池の一例を示す概略断面図である。
【図３】硫化水素発生量の測定方法を示す説明図である。
【図４】実施例１〜８および比較例１〜４で得られたガラスセラミックス状態の硫化物固体電解質に対するＸＲＤ測定の結果である。
【発明を実施するための形態】
【００１１】
以下、本開示の硫化物固体電解質について、詳細に説明する。
【００１２】
本開示の硫化物固体電解質は、Ｌｉ元素、Ｐ元素、Ｓ元素およびＮ元素を含有し、一般式：ｘＬｉ２Ｓ−ｙＰ２Ｓ５−ｚＬｉ３Ｎ（４４≦ｘ≦５４、３０≦ｙ≦３２、１６≦ｚ≦２４、ｘ＋ｙ＋ｚ＝１００）で表される組成を有する。
【００１３】
本開示によれば、所定の組成を有することにより、硫化水素の発生が抑制された硫化物固体電解質とすることができる。
上述したように、硫化物固体電解質は、水と接触した場合に硫化水素が発生するおそれがある。その理由は、硫化物固体電解質がＬｉ２Ｓ成分、Ｐ２Ｓ５成分、Ｐ２Ｓ７４−成分等の不純物成分を含む場合に、これらの成分が大気中の微量な水分と反応して硫化水素を発生するためであると推測される。特に、Ｐ２Ｓ７４−成分は、架橋硫黄（Ｐ−Ｓ−Ｐ）を有しており、架橋硫黄は水との反応性が高いため、硫化水素が発生しやすいと推測される。
【００１４】
これに対し、本開示の本発明者等は、硫化物固体電解質に対し、Ｎ元素を含有させることにより、硫化水素の発生を抑制することができることを知見した。その理由は、Ｎ元素を含有させると、固体電解質中のＳ元素の比率が減少することに加え、水との反応性の高いＳ元素（例えば、Ｐ２Ｓ７４−成分の架橋硫黄）と優先的に置換するためであると推測される。その結果、硫化水素の発生が抑制されると推測される。
【００１５】
一方で、本開示の発明者等は、硫化物固体電解質におけるＮ元素の割合によっては、硫化水素の発生を抑制する効果が十分に得られないことを知見した。その理由は、以下のように推測される。Ｐ２Ｓ５成分とＬｉ３Ｎ成分とが化学反応してＬｉ２Ｓ成分が生成する（例えば、下記式の反応が生じると推定される。１０Ｌｉ３Ｎ＋３Ｐ２Ｓ５→１５Ｌｉ２Ｓ＋６Ｐ＋５Ｎ２）。その結果、Ｌｉ２Ｓ成分が水分と反応して硫化水素が発生すると推測される。
特に、硫化物固体電解質の原料として、Ｌｉ２Ｓ、Ｐ２Ｓ５およびＬｉ３Ｎを用いた場合、Ｐ２Ｓ５とＬｉ３Ｎとが化学反応してＬｉ２Ｓが生成してしまうため、仕込み時の組成とずれることが推測される。
【００１６】
本開示の発明者等は、上記知見に基づき、さらに鋭意研究した結果、硫化物固体電解質の組成を、一般式：ｘＬｉ２Ｓ−ｙＰ２Ｓ５−ｚＬｉ３Ｎ（４４≦ｘ≦５４、３０≦ｙ≦３２、１６≦ｚ≦２４、ｘ＋ｙ＋ｚ＝１００）で表される組成とすることにより、硫化水素の発生を極めて少なくすることができることを知見した。
【００１７】
なお、本開示における組成域は、例えば、非特許文献１に開示された（７５−１．５ｘ）Ｌｉ２Ｓ・２５Ｐ２Ｓ５・ｘＬｉ３Ｎ（０≦ｘ≦４０）とは全く異なる新規の組成域である。具体的には、本開示における組成域は、非特許文献１における組成域よりもＰ２Ｓ５の化学量論比が高い。
【００１８】
また、新規の組成域を採用することにより、Ｌｉイオン伝導度が高い硫化物固体電解質とすることができる。これは、Ｌｉ源をＬｉ２Ｓ成分からＬｉ３Ｎ成分に変えたことで、硫化物固体電解質のＬｉイオン濃度が上がり、高Ｌｉイオン伝導度を維持することができるためであると推測される。
【００１９】
本開示の硫化物固体電解質は、Ｌｉ元素、Ｐ元素、Ｓ元素およびＮ元素を含有する。硫化物固体電解質の組成は、例えば、高周波誘導結合プラズマ（ＩＣＰ）発光分光分析により確認できる。
【００２０】
本開示の硫化物固体電解質は、一般式：ｘＬｉ２Ｓ−ｙＰ２Ｓ５−ｚＬｉ３Ｎ（４４≦ｘ≦５４、３０≦ｙ≦３２、１６≦ｚ≦２４、ｘ＋ｙ＋ｚ＝１００）で表される組成を有する。この一般式を、一般式（１）とする。一般式（１）におけるｘは、例えば、４４以上であり、４６以上であっても良く、４７以上であっても良い。また、一般式（１）におけるｘは、例えば、５４以下であり、５２以下であっても良く、５０以下であっても良い。また、一般式（１）におけるｙは、例えば、３０以上であり、３２以下である。また、一般式（１）におけるｚは、例えば、１６以上であり、１８以上であっても良い。また、一般式（１）におけるｚは、例えば、２４以下であっても良く、２２以下であっても良く、２０以下であっても良い。
【００２１】
また、本開示の硫化物固体電解質は、例えば、一般式：ＸＬｉ２Ｓ−２５Ｐ２Ｓ５−ＹＬｉ３Ｎ（４０．６≦Ｘ≦４５．０、１２．５≦Ｙ≦１８．８、５３．１≦Ｘ＋Ｙ≦５８．３）で表される組成として表現することもできる。この一般式を、一般式（２）とする。
【００２２】
なお、一般式（１）、（２）は、Ｌｉ２Ｓ、Ｐ２Ｓ５、Ｌｉ３Ｎを用いて、Ｌｉ元素、Ｐ元素、Ｓ元素およびＮ元素の割合を例示したものであり、硫化物固体電解質の原料組成物が、Ｌｉ２Ｓ、Ｐ２Ｓ５、Ｌｉ３Ｎであることを特定するものではない。本開示の硫化物固体電解質には、例えば、原料として単体Ｓ、単体Ｐ等を用いて作製した硫化物固体電解質も包含される。一般式（１）は、一般式（３）：Ｌｉ（２ｘ＋３ｚ）Ｐ２ｙＳ（ｘ＋５ｙ）Ｎｚとして表現することもできる。
【００２３】
また、本開示の硫化物固体電解質は、Ｐ元素の含有量に対する、Ｌｉ元素の含有量のモル比（Ｌｉ／Ｐ比）は、例えば、２以上、３．２以下である。Ｌｉ／Ｐ比は、例えば、２．３５以上、２．７０以下であっても良く、２．３７以上、２．６７以下であっても良い。
【００２４】
本開示の硫化物固体電解質は、例えば、硫化物ガラスであっても良く、結晶性材料であっても良いが、結晶性材料であることがより好ましい。より具体的には、硫化物ガラスを熱処理して結晶化したガラスセラミックスであることが好ましい。
結晶性材料は、通常、Ｘ線回折（ＸＲＤ）測定において２θに特定のピークを有する材料をいう。本開示の硫化物固体電解質は、ＣｕＫα線を用いたＸ線回折測定において、２θ＝１７．５°、１８．６°、２１．１°、２２．２°、２３．３°、２５．６°、２８．６°、２９．４°、３０．４°、３３．５°、３４．３°、３６．０°、３８．５°の位置にピークを有することが好ましい。なお、本開示の硫化物固体電解質は、上述した各位置の±０．５°の位置（好ましくは±０．３°の位置）にピークを有していても良い。
上記ピークを有する結晶相を結晶相Ａとする。結晶相Ａは、新規結晶相である。結晶相Ａは、Ｌｉ元素、Ｐ元素およびＳ元素を有する結晶構造にＮ元素が一部固溶した構造を有すると推測される。
【００２５】
本開示の硫化物固体電解質は、結晶相Ａを主相として有することが好ましい。硫化物固体電解質に含まれる全ての結晶相における結晶相Ａの割合は、例えば５０重量％以上であり、７０重量％以上であっても良く、９０重量％以上であっても良い。結晶相Ａの割合は、例えば、放射光ＸＲＤの結果から求めることができる。
【００２６】
本開示の硫化物固体電解質は、ＣｕＫα線を用いたＸ線回折測定において、Ｌｉ２Ｓのピーク（２θ＝２７．０°±０．５°、３１．２°±０．５°、４４．８°±０．５°、５３．１°±０．５°）を有しないことが好ましい。また、本開示の硫化物固体電解質は、ＣｕＫα線を用いたＸ線回折測定において、Ｌｉ３Ｎのピーク（例えばα型のＬｉ３Ｎピーク、２θ＝２１．６°±０．５°、２７．９°±０．５°）を有しないことが好ましい。特に、本開示の硫化物固体電解質は、結晶相Ａの単相材料であることが好ましい。
【００２７】
本開示の硫化物固体電解質は、Ｌｉイオン伝導度が高いことが好ましい。２５℃におけるＬｉイオン伝導度は、例えば、１×１０−３Ｓ／ｃｍ以上である。また、硫化物固体電解質の形状は、特に限定されるものではないが、例えば粒子状を挙げることができる。硫化物固体電解質の平均粒径（Ｄ５０）は、例えば、０．１μｍ以上、５０μｍ以下である。
【００２８】
本開示の硫化物固体電解質の製造方法は、特に限定されない。図１は、本開示の硫化物固体電解質の製造方法の一例を示す説明図である。図１では、まず、原料組成物（例えばＬｉ２Ｓ、Ｐ２Ｓ５、Ｌｉ３Ｎ）を非晶質化して硫化物ガラスを得る（非晶質化工程）。次に、硫化物ガラスを熱処理して、結晶性材料を得る（熱処理工程）。以上の工程を行うことにより、上述した硫化物固体電解質を得ることができる。
【００２９】
原料組成物は、通常、Ｌｉ元素、Ｐ元素、Ｓ元素およびＮ元素を含有する原料を混合することにより得られる。Ｌｉ元素を含有する原料としては、例えば、Ｌｉの硫化物、Ｌｉの窒化物等を挙げることができる。具体的には、Ｌｉ２Ｓ、Ｌｉ３Ｎを挙げることができる。Ｐ元素を含む原料としては、例えば、Ｐの単体、Ｐの硫化物を挙げることができる。Ｐの硫化物としては、例えば、Ｐ２Ｓ５等を挙げることができる。Ｓ元素を含有する原料としては、例えば、Ｓの単体、上述したＬｉの硫化物、Ｐの硫化物を挙げることができる。Ｎ元素を含有する原料としては、例えば、上述したＬｉの窒化物を挙げることができる。
【００３０】
原料組成物を非晶質化する方法としては、例えば、ボールミル、振動ミル等のメカニカルミリング法、溶融急冷法等を挙げることができる。メカニカルミリング法は、乾式であっても良く、湿式であっても良いが、均一処理の観点で後者が好ましい。湿式メカニカルミリング法に用いられる分散媒の種類は特に限定されるものではない。なお、メカニカルミリング法の各種条件は、所望の硫化物ガラスが得られるように設定する。
【００３１】
非晶質化により得られる硫化物ガラスは、ＸＲＤ測定において、結晶に由来するピークを有しないことが好ましい。
【００３２】
また、熱処理工程における熱処理温度は、例えば、３００℃以上であり、３２０℃以上であっても良く、３３０℃以上であっても良い。一方、熱処理温度は、例えば、３６０℃以下であっても良く、３５０℃以下であっても良く、３４０℃以下であっても良い。また、加熱時間は、例えば、０．５時間以上であり、１時間以上であっても良い。一方、加熱時間は、例えば、１０時間以下であり、５時間以下であっても良い。
【００３３】
熱処理は、例えば、密閉条件で行われることが好ましい。密閉条件で行うことで、硫化物固体電解質中にＮ元素を取り込みやすくすることができるためである。また、反応系外にＮ元素がＮ２として排出されることを抑制することができるためである。熱処理時の雰囲気としては、例えば、真空を挙げることができる。
【００３４】
本開示の硫化物固体電解質は、イオン伝導性を必要とする任意の用途に用いることができる。中でも、本開示の硫化物固体電解質は、リチウム固体電池に用いられることが好ましい。すなわち、本開示においては、上述した硫化物固体電解質を用いたリチウム固体電池を提供することもできる。図２は、本開示のリチウム固体電池の一例を示す概略断面図である。図２におけるリチウム固体電池１０は、正極活物質を含有する正極活物質層１と、負極活物質を含有する負極活物質層２と、正極活物質層１および負極活物質層２の間に形成された固体電解質層３と、正極活物質層１の集電を行う正極集電体４と、負極活物質層２の集電を行う負極集電体５と、これらの部材を収納する電池ケース６とを有する。本開示においては、正極活物質層１、負極活物質層２および固体電解質層３の少なくとも一つが、上述した硫化物固体電解質を含有することが好ましい。
以下、本開示のリチウム固体電池における各構成について説明する。
【００３５】
（１）正極活物質層
正極活物質層は、少なくとも正極活物質を含有する層であり、必要に応じて、固体電解質、導電化材および結着材の少なくとも一つを含有していても良い。特に、本開示においては、正極活物質層が固体電解質を含有し、その固体電解質が、上述した硫化物固体電解質であることが好ましい。正極活物質層に含まれる硫化物固体電解質の割合は、例えば０．１体積％以上であり、１体積％以上であっても良く、１０体積％以上であっても良い。一方、硫化物固体電解質の割合は、例えば、８０体積％以下であり、６０体積％以下であっても良く、５０体積％以下であっても良い。また、正極活物質としては、例えばＬｉＣｏＯ２、ＬｉＭｎＯ２、Ｌｉ２ＮｉＭｎ３Ｏ８、ＬｉＶＯ２、ＬｉＣｒＯ２、ＬｉＦｅＰＯ４、ＬｉＣｏＰＯ４、ＬｉＮｉＯ２、ＬｉＮｉ１／３Ｃｏ１／３Ｍｎ１／３Ｏ２等を挙げることができる。
【００３６】
正極活物質層は、さらに導電化材を含有していても良い。導電化材の添加により、正極活物質層の導電性を向上させることができる。導電化材としては、例えばアセチレンブラック、ケッチェンブラック、カーボンファイバー等を挙げることができる。また、正極活物質層は、結着材を含有していても良い。結着材の種類としては、例えば、ポリフッ化ビニリデン（ＰＶＤＦ）等のフッ素含有結着材等を挙げることができる。また、正極活物質層の厚さは、例えば、０．１μｍ以上、１０００μｍ以下である。
【００３７】
（２）負極活物質層
負極活物質層は、少なくとも負極活物質を含有する層であり、必要に応じて、固体電解質、導電化材および結着材の少なくとも一つを含有していても良い。特に、本開示においては、負極活物質層が固体電解質を含有し、その固体電解質が、上述した硫化物固体電解質であることが好ましい。負極活物質層に含まれる硫化物固体電解質の割合は、例えば０．１体積％以上であり、１体積％以上であっても良く、１０体積％以上であっても良い。一方、硫化物固体電解質の割合は、例えば、８０体積％以下であり、６０体積％以下であっても良く、５０体積％以下であっても良い。また、負極活物質としては、例えば金属活物質およびカーボン活物質を挙げることができる。金属活物質としては、例えばＩｎ、Ａｌ、ＳｉおよびＳｎ等を挙げることができる。一方、カーボン活物質としては、例えばメソカーボンマイクロビーズ（ＭＣＭＢ）、高配向性グラファイト（ＨＯＰＧ）、ハードカーボン、ソフトカーボン等を挙げることができる。
【００３８】
なお、負極活物質層に用いられる導電化材および結着材については、上述した正極活物質層における場合と同様である。また、負極活物質層の厚さは、例えば、０．１μｍ以上、１０００μｍ以下である。
【００３９】
（３）固体電解質層
固体電解質層は、正極活物質層および負極活物質層の間に形成される層である。固体電解質層は、通常、固体電解質を含有する。本開示においては、固体電解質層が、上述した硫化物固体電解質を含有することが好ましい。固体電解質層に含まれる硫化物固体電解質の割合は、例えば、１０体積％以上であり、５０体積％以上であっても良い。一方、硫化物固体電解質の割合は、例えば、１００体積％以下である。固体電解質層の厚さは、例えば、０．１μｍ以上、１０００μｍ以下である。また、固体電解質層の形成方法としては、例えば、固体電解質を圧縮成形する方法等を挙げることができる。
【００４０】
（４）その他の構成
リチウム固体電池は、上述した正極活物質層、固体電解質層および負極活物質層を少なくとも有する。さらに通常は、正極活物質層の集電を行う正極集電体、および負極活物質層の集電を行う負極集電体を有する。正極集電体の材料としては、例えばＳＵＳ、アルミニウム、ニッケル、鉄、チタンおよびカーボン等を挙げることができる。一方、負極集電体の材料としては、例えばＳＵＳ、銅、ニッケルおよびカーボン等を挙げることができる。また、正極集電体および負極集電体の厚さや形状等については、電池の用途等に応じて適宜選択することが好ましい。また、本開示に用いられる電池ケースには、一般的な電池の電池ケースを用いることができ、例えばＳＵＳ製電池ケース等を挙げることができる。
【００４１】
（５）リチウム固体電池
リチウム固体電池は、一次電池であっても良く、二次電池であっても良いが、中でも二次電池であることが好ましい。繰り返し充放電でき、例えば車載用電池として有用だからである。リチウム固体電池の形状としては、例えば、コイン型、ラミネート型、円筒型および角型等を挙げることができる。また、リチウム固体電池の製造方法は、上述した電池を得ることができる方法であれば特に限定されるものではなく、一般的なリチウム固体電池の製造方法と同様の方法を用いることができる。その製造方法の一例としては、正極活物質層を構成する材料、固体電解質層を構成する材料、および負極活物質層を構成する材料を順次プレスすることにより、発電要素を作製し、この発電要素を電池ケースの内部に収納し、電池ケースをかしめる方法等を挙げることができる。
【００４２】
なお、本開示は、上記実施形態に限定されるものではない。上記実施形態は、例示であり、本開示の特許請求の範囲に記載された技術的思想と実質的に同一な構成を有し、同様な作用効果を奏するものは、いかなるものであっても本開示の技術的範囲に包含される。
【実施例】
【００４３】
以下、本開示をさらに具体的に説明する。
【００４４】
［実施例１］
出発原料として、硫化リチウム（Ｌｉ２Ｓ、三津和化学工業製）、五硫化二リン（Ｐ２Ｓ５、アルドリッチ社製）、窒化リチウム（Ｌｉ３Ｎ、アルドリッチ社製）を用いた。それぞれの原料を、ｘＬｉ２Ｓ・ｙＰ２Ｓ５・ｚＬｉ３Ｎの組成において、ｘ＝５４、ｙ＝３０、ｚ＝１６となるように秤量した。秤量した混合物１ｇを、ジルコニア製ボール（φ５ｍｍ）５３ｇとともに、ジルコニア製ボールポット容器（容積８０ｍｌ）に入れ、密閉した。この容器を遊星型ボールミル装置（フリッチェ製ＰＵＬＶＥＲＩＳＥＴＴＥ７）に取り付け、台盤回転数５１０ｒｐｍで４５時間メカニカルミリングを行い、硫化物ガラス状態の硫化物固体電解質を得た。この硫化物ガラスを、石英管に入れ、３０Ｐａ以下で真空封入した。その後、３３４℃で２時間熱処理を行うことで、ガラスセラミックス状態の硫化物固体電解質を合成した。
なお、熱処理温度は、示差熱測定装置（ＤＴＡ）で分析を行い、結晶化温度より高い温度を熱処理温度に設定した。
【００４５】
［実施例２］
組成比をｘ＝５２、ｙ＝３０、ｚ＝１８、熱処理温度３３４℃としたこと以外、実施例１と同様の手順でガラスセラミックス状態の硫化物固体電解質の合成を行った。
【００４６】
［実施例３］
組成比をｘ＝５０、ｙ＝３０、ｚ＝２０、熱処理温度を３５７℃としたこと以外、実施例１と同様の手順でガラスセラミックス状態の硫化物固体電解質の合成を行った。
【００４７】
［実施例４］
組成比をｘ＝４７、ｙ＝３１、ｚ＝２２、熱処理温度を３４６℃としたこと以外、実施例１と同様の手順でガラスセラミックス状態の硫化物固体電解質の合成を行った。
【００４８】
［実施例５］
組成比をｘ＝４６、ｙ＝３２、ｚ＝２２、熱処理温度を３５１℃としたこと以外、実施例１と同様の手順でガラスセラミックス状態の硫化物固体電解質の合成を行った。
【００４９】
［実施例６］
組成比をｘ＝４４、ｙ＝３２、ｚ＝２４、熱処理温度を３５６℃としたこと以外、実施例１と同様の手順でガラスセラミックス状態の硫化物固体電解質の合成を行った。
【００５０】
［実施例７］
組成比をｘ＝５２、ｙ＝３２、ｚ＝１６、熱処理温度を３３７℃としたこと以外、実施例１と同様の手順でガラスセラミックス状態の硫化物固体電解質の合成を行った。
【００５１】
［実施例８］
組成比をｘ＝５０、ｙ＝３２、ｚ＝１８、熱処理温度を３２５℃としたこと以外、実施例１と同様の手順でガラスセラミックス状態の硫化物固体電解質の合成を行った。
【００５２】
［比較例１］
組成比をｘ＝５６、ｙ＝２８、ｚ＝１６、熱処理温度を３３８℃としたこと以外、実施例１と同様の手順でガラスセラミックス状態の硫化物固体電解質の合成を行った。
【００５３】
［比較例２］
組成比をｘ＝５４、ｙ＝２８、ｚ＝１８、熱処理温度を３５０℃としたこと以外、実施例１と同様の手順でガラスセラミックス状態の硫化物固体電解質の合成を行った。
【００５４】
［比較例３］
組成比をｘ＝５２、ｙ＝２８、ｚ＝２０、熱処理温度を３４０℃としたこと以外、実施例１と同様の手順でガラスセラミックス状態の硫化物固体電解質の合成を行った。
【００５５】
［比較例４］
組成比をｘ＝５０、ｙ＝２８、ｚ＝２２、熱処理温度を３３２℃としたこと以外、実施例１と同様の手順でガラスセラミックス状態の硫化物固体電解質の合成を行った。
【００５６】
［比較例５］
組成比がｘ＝７５、ｙ＝２５、ｚ＝０とした点以外は、実施例１と同様の手順でガラスセラミックス状態の硫化物固体電解質を合成した。
【００５７】
［比較例６］
組成比がｘ＝７０、ｙ＝３０、ｚ＝０とした点以外は、実施例１と同様の手順でガラスセラミックス状態の硫化物固体電解質を合成した。
【００５８】
［評価］
（大気曝露時の硫化水素発生量測定）
図３に示すように、ガラスデシケーター２１、水２２、硫化水素センサ２３、ファン２４を備える装置を用い、得られた硫化物固体電解質３ａにおける硫化水素発生量を測定した。具体的には、容積１０００ｍｌのガラスデシケーター内に、合成した硫化物固体電解質約１００ｍｇ、水３０ｍｌ、硫化水素センサ（Ｔｏｘｉ  ＲＡＥ  Ｐｒｏ、Ｈｏｎｅｙｗｅｌｌ社製）、ファンを入れた。ガラスデシケーターを密封した状態で、ファンを起動させ、湿度１００％の大気に曝露し、曝露開始から２００秒経過時のデシケーター内の硫化水素濃度を測定した。
結果を表１に示す。実施例１〜８では、比較例１〜４に比べて硫化水素発生量が大きく低減されることが確認された。
【００５９】
（Ｌｉイオン伝導度測定）
交流インピーダンス法を用いて、Ｌｉイオン伝導度の測定を行った。Ａｒ雰囲気下のグローブボックス内で、合成した硫化物固体電解質約７０ｍｇを６ｔｏｎ／ｃｍ２の圧力でプレスし、厚さ５００μｍ程度のφ１１．２８μｍのペレットを作製した。厚さはマイクロメーターを用いて測定した。作製したペレットをＢｉｏ−Ｌｏｇｉｃ社製ＶＭＰ３を用いて２５℃の恒温槽内で交流インピーダンス測定を行った。
結果を表１に示す。実施例１〜８では、０．７×１０−３Ｓ／ｃｍ以上のＬｉイオン伝導度を示すことが確認された。特に、実施例１〜６では、１．０×１０−３Ｓ／ｃｍ以上のＬｉイオン伝導度を示すことが確認された。
【００６０】
比較例５、６の結果から、例えば、７５Ｌｉ２Ｓ−２５Ｐ２Ｓ５の組成を有する比較例５においては、硫化水素発生量は抑えられるものの、Ｌｉイオン伝導度を十分に高くすることができない。また、例えば、７０Ｌｉ２Ｓ−３０Ｐ２Ｓ５の組成を有する比較例６においては、Ｌｉイオン伝導度を十分に高くすることはできるものの、硫化水素発生量を十分に抑えることはできない。これに対し、ｘＬｉ２Ｓ−ｙＰ２Ｓ５−ｚＬｉ３Ｎ（４４≦ｘ≦５４、３０≦ｙ≦３２、１６≦ｙ≦２４）の組成を有する実施例１〜８においては、高いＬｉイオン伝導度と低い硫化水素発生量との両立を可能とすることが示唆された。
【００６１】
（Ｘ線回折法による構造解析）
Ｘ線回折装置（Ultima IV、リガク製）を用いて、ＣｕＫα線にて、２θ＝１０°〜６０°の範囲で構造解析を行った。結果を図４（ａ）、（ｂ）に示す。
図４（ａ）に示すように、実施例１〜８では、２θ＝１７．５°、１８．６°、２１．１°、２２．２°、２３．３°、２５．６°、２８．６°、２９．４°、３０．４°、３３．５°、３４．３°、３６．０°、３８．５°の位置にピークが確認された。これらのピーク位置は、例えば、従来知られている硫化物固体電解質（Ｌｉ３ＰＳ４結晶相、Ｌｉ７Ｐ３Ｓ１１結晶相、ＬＧＰＳ結晶相）のピーク位置とは異なる。このことから、ｘＬｉ２Ｓ−ｙＰ２Ｓ５−ｚＬｉ３Ｎ（４４≦ｘ≦５４、３０≦ｙ≦３２、１６≦ｙ≦２４）の組成を有する硫化物固体電解質は、新規結晶相を有することが確認された。
また、比較例１〜４では、２θ＝２７．０°（±０．３°）、３１．２°（±０．３°）、４４．８°（±０．３°）、５３．１°（±０．３°）、５５．６°（±０．３°）にＬｉ２Ｓに起因する回折ピークが確認された。Ｐ２Ｓ５成分とＬｉ３Ｎ成分とが化学反応してＬｉ２Ｓ成分が生じたことが推測される。
【００６２】
【表１】
2019067613.tif 000003
【符号の説明】
【００６３】
１    …正極活物質層
２    …負極活物質層
３    …固体電解質層
３ａ  …硫化物固体電解質
４    …正極集電体
５    …負極集電体
６    …電池ケース
【図１】
2019067613.tif 000004
【図２】
2019067613.tif 000005
【図３】
2019067613.tif 000006
【図４】
2019067613.tif 000007